(57)【要約】  強化領域を有するファスニング部材が開示される。ファスニング部材は、不織布で形成された第１の層及びその強化領域で高分子フィルムか他の不織布で形成され、パターンに配列された多数の接着サイトにより第１の層と接着される第２の層を有してもよい。第１の層の繊維を形成するポリマー及び第２の層のフィルム又は繊維を形成するポリマーは、接着サイトで層の間に熱接合を強化するための化学的性質が似ている。ファスニング部材は改良された外観及び引き裂き抵抗特性を付与され使い捨ておむつなどの着用可能な物品のファスニング部材としての使用に適している。
2014525324.tif 000002
【特許請求の範囲】
【請求項１】
縦方向及び横方向を有する材料ウェブから形成されるファスニング部材であって、
繊維を含む第１の不織布ウェブで形成される第１の層であって、第１及び第２の対向する側面を有しており、前記第１の側面は表面領域を有する、第１の層と、
前記第１の層の第１の部分を含み、前記表面領域の第１の部分を含む近位領域表面エリアを有する近位領域と、
前記第１の層の第２の部分を含み、前記表面領域の第２の部分を含む遠位領域表面エリアを有する遠位領域と、
を備え、
前記遠位領域はパターンに配列された複数の接着サイトで前記第１の層と接着された高分子フィルムで形成された第２の層を含み、前記接着サイトは前記第１及び第２の層の構造がともに圧縮されたエリアを含み、
前記近位領域は前記横方向に第１の引張強度を有し、前記遠位領域は前記横方向に第２の引張強度を有し、前記第２の引張強度は前記第１の引張強度より大きく、
前記近位領域は第１の剛性を有し、前記遠位領域は第２の剛性を有し、前記第２の剛性は前記第１の剛性より大きく、
前記第１の層の繊維及び前記第２の層の高分子フィルムは、少なくとも部分的に化学的性質の似たポリマーで形成される、ファスニング部材。
【請求項２】
前記繊維は、ポリプロピレン、ポリエチレン及びそれらの組み合わせからなる群から選択されたポリマーから形成される、請求項１に記載のファスニング部材。
【請求項３】
前記繊維は、ポリエチレン成分を含む、請求項２に記載のファスニング部材。
【請求項４】
前記高分子フィルムは、ポリエチレン成分を含む、請求項３に記載のファスニング部材。
【請求項５】
前記繊維は、少なくとも２つの構成部分を有する多成分繊維である、請求項１〜４のうちのいずれか一項に記載のファスニング部材。
【請求項６】
前記繊維は、ポリプロピレン成分及びポリエチレン成分を有する、請求項５に記載のファスニング部材。
【請求項７】
前記ポリエチレン成分は、少なくとも一部分の前記繊維の外面を形成する、請求項６記載のファスニング部材。
【請求項８】
前記高分子フィルムは、ポリプロピレンベース層及びポリエチレンスキン層を含み、前記ポリエチレンスキン層は、前記第１の層に面する、請求項６に記載のファスニング部材。
【請求項９】
前記繊維は、縦方向配向を有する、請求項１〜８のいずれか一項に記載のファスニング部材。
【請求項１０】
前記接着サイトは、巨視的に見て鋭い角がなく全体的に丸い輪郭を有する形状を形成する、請求項１記載のファスニング部材。
【請求項１１】
前記近位領域は、エラストマーフィルムを含む第３の層を含む、請求項１〜１０のうちのいずれか一項に記載のファスニング部材。
【請求項１２】
第２の不織布ウェブを含む第４の層を更に含み、前記エラストマーフィルム及び前記高分子フィルムは前記第１の層と前記第４の層との間に配置される、請求項１１に記載のファスニング部材。
【請求項１３】
前記近位領域の少なくとも一部分は活性化されている、請求項１１又は１２に記載のファスニング部材。
【請求項１４】
縦方向及び横方向を有する材料ウェブから形成されるファスニング部材であって、
第１の繊維を含む第１の不織布ウェブで形成される第１の層であって、第１及び第２の対向する側面を有しており、前記第１の側面は表面領域を有する、第１の層と、
前記第１の層の第１の部分を含み、前記表面領域の第１の部分を含む近位領域表面エリアを有する近位領域と、
前記第１の層の第２の部分を含み、前記表面領域の第２の部分を含む遠位領域表面エリアを有する遠位領域と、
を備え、
前記遠位領域は、パターンに配列された複数の接着サイトで前記第１の層と接着された、第２の繊維を含む不織布ウェブで形成された第２の層を含み、前記接着サイトは前記第１及び第２の層の構造がともに圧縮されたエリアを含み、
前記近位領域は前記横方向に第１の引張強度を有し、前記遠位領域は前記横方向に第２の引張強度を有し、前記第２の引張強度は前記第１の引張強度より大きく、
前記近位領域は第１の剛性を有し、前記遠位領域は第２の剛性を有し、前記第２の剛性は前記第１の剛性より大きく、
前記第１の層の繊維及び前記第２の層の繊維は、少なくとも部分的に化学的性質の似たポリマーの一部で形成される、ファスニング部材。
【請求項１５】
着用者に面する、液体透過性トップシートと、外に面する、液体不透過性バックシートと、前記トップシートと前記バックシートとの間に配置された吸収コアであって、前記バックシートは側方前面ウエスト縁部、側方背面ウエスト縁部、及び前記前面ウエスト縁部及び前記背面ウエスト縁部をそれぞれ結びつける一組の長手方向縁部を有する、吸収コアと、請求項１又は１４に記載の一組のファスニング部材と、を含む、おむつであって、各ファスニング部材は前記バックシートにそれぞれの長手縁部の１つに隣接して取り付けられており、前記バックシートに比較的接近したファスニング部材の近位領域と前記バックシートから比較的離れたファスニング部材の遠位領域とを含む、おむつ。
【発明の詳細な説明】
【背景技術】
【０００１】
繊維性材料で形成された、不織布ウェブ（「不織布」）及び他の不織布及び／又はポリマーフィルムで積層された不織布で形成された積層体ウェブは、多数の製品の製造において構成材料として使用されている。ポリエチレン及び／又はポリプロピレン繊維で形成されたような不織布は、望ましいコスト特性と組み合わさって、布地様の感触及び機械的強度特性を有することがあり、このことはある種の着用可能な物品の製造に役立つ。このようにして、さまざまな種類のポリエチレン及び／又はポリプロピレン不織布は、使い捨ておむつなどの着用可能な物品の製造に使用される。
【０００２】
使い捨ておむつ、並びに他の着用可能な物品のいくつかの例において、弾性的伸展性である構成繊維材料が望ましいこともある。したがって、積層体ウェブは弾性的延伸性を付与するために製造されてもよく、布のような感触及び／又は機械的強度特性を付与するために１つ以上の不織布の層、及びエラストマーフィルム層などの１つ以上のエラストマー部材を含んでもよい。
【０００３】
ある種の使い捨て赤ちゃん用オムツは、一部が不織布及び／又は不織布積層体から形成された脇のファスニング部材を含む。そのような例において、二つのファスニング部材はそれぞれおむつの後側ウエスト領域に取り付けられた弾性的伸展性近位部分、及び面ファスナー式締着装置の構成要素となるフック材料の断片などの付着された締着構成要素を有する遠位タブ部分を含むことがある。そのような例は、おむつを適用するであろう介護者がおむつを表面上に開いて置き、おむつの後側ウエスト領域を、横になった赤ちゃんの臀部の下になるように動かして、赤ちゃんの脚の間から手前に前面ウエスト領域を当て、赤ちゃんの胴体下側の手前まで包み込み、後側ウエスト領域から臀部の回りに各ファスニング部材を引っ張り、締着具を介して各ファスニング部材の遠位部分を前側ウエスト領域に取り付け、これにより着用者の周囲でストバンド及びパンツ様の構造を形成することができるよう設計され得る。そのようなファスニング部材がその遠位端部でフック材料の断片を含むと、おむつの前面ウエスト領域はランディング区域及び強度特性を含み、このランディング区域は、フックによって効果的な係合のためにその適性として選択される材料の断片（ループ構成要素）であってもよい。したがって、ランディング区域とフックによる係合の際、赤ちゃんの動きに起因する力に耐え、おむつを赤ちゃんに十分に固定するのに十分な強度のランディング区域へのファスニング部材の装着を提供し得る。
【０００４】
使用時に、上述の代表的なタイプのファスニング部材の構成、並びに他の部材又は不織布及び／又は不織布の積層体で形成された構成要素は、これらさまざまな位置で力及び応力の集中をもたらし得る。例えば、ファスニング部材が分離材料で形成され伸縮性ラミネートと接着された延長タブ部分を含み、その遠位部分において付着された締着具構成要素を受ける場合、締着具構成要素を通って持続及び移動された力は、タブで形成している材料と伸縮性ラミネートとの間の接着の周りの、及び／又は締着具構成要素の周りの材料に応力集中を生じ得る。別の例において、ファスニング部材はその近位部分から遠位部分にむけて次第に細くなるか狭くなり得る。したがって、介護者が赤ちゃんにおむつを適用する際にファスニング部材を強く引っ張る場合、応力は介護者の握り部の周りの材料部分の遠位部分に集中し得る。これらの例、並びに他の例の材料の応力集中は、いくつかの状況において、材料の破断又は分離を起こすには十分にあり得る。製品の適合及び／又は性能にマイナスな影響を及ぼす場合があるため、このことは望ましくない場合がある。また、介護者又は他の消費者の一部では、質の否定的な見方を生じさせることがある。
【０００５】
更に、分離材料のタブを有するファスニング部材は、状況によっては見た目が悪いとみなされることがあり、タブを伸縮性ラミネートに取り付けるのに必要な追加の製造工程を伴うことがある。
【発明の概要】
【発明が解決しようとする課題】
【０００６】
したがって、簡素化、コスト削減、改善された外観及び改善された機械的性質の利益のために、ファスニング部材に追加された強度特性又は強化のための代替的方法が望ましい。
【図面の簡単な説明】
【０００７】
【図１】材料ウェブの一部の概略的な、平面図である。
【図２】材料ウェブの一部の概略的な、断面図である。
【図３】材料ウェブの一部の概略的な、断面図である。
【図４】前述の材料ウェブが切り取られ得る方法の一例を描いた切り取り経路で示した材料ウェブの一部の概略的な、平面図である。
【図５】図４に示される材料ウェブから切り取られたファスニング部材の概略的な、平面図である。
【図６】接着パターンの概略的な、平面図である。
【図７】材料ウェブの一部の概略的な、断面図である。
【図８】材料ウェブの一部の概略的な、断面図である。
【図９】接着された強化層を有するウェブを製造する工程の概略図である。
【図１０】材料の曲げ剛性を試験する装置を示す立面図である。
【図１１】図１０の装置と共に使用するためのプランジャを示す正面図である。
【図１２】図１０の装置と共に使用するためのプランジャを示す側面図である。
【図１３】曲げ曲線上の、曲げピーク荷重及び傾きの計算範囲を示すグラフである。
【図１４】おむつ形状の吸収性物品の透視図であり、一般的に着用者に面する表面を上にして、バリアカフスとレッグカフスとの弾性部材の存在により引き起こす収縮及び短縮で、弛緩状態に示された図である。
【図１５】おむつ形状の吸収性物品の平面図であり、一般的に観察者に面する表面を外側にして、伸ばした状態で、それによって、弾性部材の存在により引き起こす収縮及び短縮は取り除かれることを示した図である。
【発明を実施するための形態】
【０００８】
ウェブの「横方向」は、その製造中、加工機械を通ってその動きの卓越方向に対して垂直であるウェブに沿った方向である。
【０００９】
「弾性」又は「エラストマー性」は、実質的な破裂又は破損を起こすことなく、ヒステリシス試験において０．１〜１０Ｎ／ｃｍの負荷で少なくとも５０％伸長する材料の特性を示す。いずれかの方向において５ｍｍ未満の寸法を有する破裂又は破損は、実質的な破裂又は破損であると見なされない。しかしながら、いずれかの方向において５ｍｍを超える寸法を有する構造を通り抜けた破裂、破損、２つ又はそれ以上の破片の破裂若しくは引き裂け、又は破損、破裂若しくは引き裂けは、その材料が意図された目的で使用不能になるような重大な構造劣化をもたらし、実質的な破裂又は破損と見なされる。更に、ヒステリシス試験に従って測定した場合、弾性材は、負荷の除去時に２０％以下のひずみを有する。例えば、２５ミリメートルの初期長を有する弾性材は、少なくとも３７．５ミリメートルまで伸長でき（５０％の伸長）、負荷の除去時には、２７．５ミリメートルの長さまで縮む。すなわち、ヒステリシス試験によると、２．５ミリメートルのひずみ（１０％のひずみ）を有する。この弾性の定義は、ヒステリシス試験の適切な対象となる十分な寸法（例えば、不十分な幅）を有さない個々の弾性ストランドなどの材料に適用することができないことが理解されよう。別の方法として、付勢力の適用時に少なくとも５０％で伸長され得る、及び付勢力の解放時に元の長さ（すなわち、２０％未満のひずみを呈する）に実質的に戻る場合、そのような材料は「弾性的」であると見なされる。
【００１０】
「フィルム」とは、１つ又はそれ以上のポリマーで形成された材料の皮膚のような層又は膜のような層を意味し、主に強化ポリマー繊維のウェブのような構造から成る形態を有さない。
【００１１】
おむつ又はその構成要素の記載とともに用いられる場合、「横」及びその形態は、一般的に又はおよそウエスト縁部と平行な方向に沿って伸張することを意味する。
【００１２】
「化学的性質の似た」は、２つのポリマーに関し、単一の熱力学的相を形成するために、その２つのポリマーは２５０℃以下の温度で混ぜ合わせることができることを意味する。
【００１３】
おむつ又はその構成要素の記載とともに用いられる場合、「長手」及びその形態は、一般的に又はおよそウエスト縁部と垂直な方向に沿って伸張することを意味する。
【００１４】
ウェブの「縦方向」は、その製造中、加工機械を通ってその動きの卓越方向に対して平行であるウェブに沿った方向である。
【００１５】
「縦方向配向」は、ウェブの不織布構成要素を形成する繊維に関し、ウェブの状態にある及び未延伸である、繊維の大部分はそれらの横方向ベクトル成分以上の縦方向ベクトル成分とともに長さを有することを意味する。
【００１６】
「不織布」は、編まれても織られてもいない繊維で形成された布地様ウェブを指す。不織布の例は、エアレイ法、湿式レイ法、スパンボンド法、メルトブロー法及び接着カードウェブプロセス、又はこれらの組み合わせを介して形成され敷設されたポリマー繊維で形成された、及びカレンダー処理されさまざまな工程によって少なくとも一部分は接着された及び／又は接着材料を添加されたウェブ材料が挙げられるがこれに限定されない。
【００１７】
一部のウェブの「剛性」は、本明細書で剛性法に従って測定される。
【００１８】
「引張強度」は、積層体ウェブ材料に関し、その材料が破損するまで均一幅を有する材料の試料を測定可能に持ちこたえるであろう材料の単位幅（引張力方向と垂直方向に測定した幅）当たりの最大引張力である。
【００１９】
「Ｘ方向」は、ウェブに関し、横方向と同じである。
【００２０】
「Ｙ方向」は、ウェブに関し、縦方向と同じである。
【００２１】
「Ｘ−Ｙ平面」は、ウェブに関し、平らに置かれたウェブの巨視的表面により実質的に概算された平面を指す。
【００２２】
「Ｚ方向」は、ウェブに関し、Ｘ−Ｙ平面に垂直な方向を指す。
【００２３】
特定の有利な特徴を有するウェブの一部の例は、図１及び図２に概略的に示される。図１は、そのようなウェブの一部を概略的に平面図で示し、図２は、そのようなウェブの一部を概略的に横断面図で示す。
【００２４】
ウェブ１０は、第１の側面２２、第２の側面２３、及び第１の不織布層２０を含んでもよく、第２の不織布層２１を含んでもよい。第１及び第２の不織布層２０、２１は任意の適切なタイプの不織布であってもよく、これには当該技術分野において周知である不織布を製造する多くの工程のうちいずれかによって材料ウェブを形成したポリエチレン、ポリプロピレン、ポリウレタン、ポリ（エチレンテレフタレート）及び／又はこれらの組み合わせの繊維で形成された不織布が挙げられる。ウェブ１０は縦方向ＭＤ、横方向ＣＤ、及びＺ方向を有する。
【００２５】
ウェブ１０はまた第１及び第２の領域２４、２５を含んでもよい。第１の領域２４において、第１及び第２の不織布層２０、２１は、任意の適切な接着手段を用いて一緒に又は他の層で直接積層することができる。接着手段は当該技術分野において周知である任意の適切な接着手段であってもよい。例えば、いくつかの実施形態において、少なくとも１つの接着手段は接着剤であってもよい。任意の適切な接着剤を用いることができる。例えば、適切な接着剤は、スチレン−イソプレン−スチレン、スチレン−ブタジエン−スチレン等、又はこれらの組み合わせ等の、スチレン−オレフィン−スチレン三元ブロックコポリマーであってもよい。適切な結合剤の例は、Ｈ２５１１の名称でＢｏｓｔｉｋ，Ｗａｕｗａｔｏｓａ，Ｗｉｓｃｏｎｓｉｎから入手可能な接着剤である。
【００２６】
第２の領域２５では、高分子フィルム層２６を含むことができ、第１及び第２の不織布層２０、２１の間に配置することができる。高分子フィルム層２６は、ポリプロピレン、ポリエチレン、ポリ（エチレンテレフタレート）、ナイロン、ポリウレタン又はこれらの組み合わせを含む１つ又はそれ以上のポリマーで形成されてもよい。
【００２７】
いくつかの例において、不織布の層は層２６として用いられてもよい。この不織布層２６は、ポリプロピレン、ポリエチレン、ポリ（エチレンテレフタレート）、ナイロン又はこれらの組み合わせを含む１つ又はそれ以上のポリマーで形成されてもよい。不織布の層２６を形成するための適切な繊維は、天然及び合成繊維並びに二成分、多成分、及び加工したポリマー繊維を含んでもよい。
【００２８】
第１の不織布層２０、高分子フィルム層２６、及び第２の不織布層２１を含む層は、複数の接着サイト２７で合わせて接着されてもよい。図２から理解できるように、接着サイト２７はそれぞれの層２０、２６、及び２１が合わせて圧縮されたエリアであってもよい。また接着サイト２７は、それぞれの層２０、２６、及び２１がある程度一緒に溶融され又は溶接されたエリアであってもよく、これらの層（例えば、繊維、フィルム、繊維）で形成するそれぞれの重合体構造は、部分的に又は全体に目に見えて不明瞭である。多層構造は、層がこれらの接着サイト２７において共に接合されることで形成されてもよい。図１から理解できるように、接着サイト２７はパターンで配置された形状（例えば、図１に示すような卵形状）を有する接着模様を有してもよい。接着サイト２７の接着模様は、同様に任意のその他の形状を有してもよく、円形、楕円形、棒形、矩形、三角形、菱形、他の多角形、輪形、装飾的な形状（例えば、ハート、花又は他のオブジェクト、スマイリーフェイス、人々の定型イメージ、動物又は擬人化キャラクター、有名な漫画又はマスコミのキャラクターなど）、「Ｈ」型、「Ｉ」型、「Ｌ」型、「Ｕ」型、「Ｖ」型、「Ｗ」型、波形道、ジグザク道、「Ｘ」型及びこれらの組み合わせが挙げられるがこれに限定されない。あるいは、接着サイト２７の接着模様は、卵形、円形、楕円形、棒形、矩形、三角形、菱形、他の多角形、輪形、装飾的な形状（例えば、ハート、花又は他のオブジェクト、スマイリーフェイス、人々の定型イメージ、動物又は擬人化キャラクター、有名な漫画又はマスコミのキャラクターなど）、「Ｈ」型、「Ｉ」型、「Ｌ」型、「Ｕ」型、「Ｖ」型、「Ｗ」型、波形道、ジグザク道、「Ｘ」型及びこれらの組み合わせが挙げられるがこれに限定されない形状を有する非圧縮非接着エリアを囲繞し明確にする圧縮エリアを構成してもよい。
【００２９】
接着サイト２７の接着模様は、ｘ−ｙ平面内でサイズ、形状又は回転方向を均一にする必要はなく、むしろサイズ、形状及び／又は回転方向は変化してもよい。接着サイト２７はまたそのような形状のパターンを繰り返して形成するように配置されてもよい。図１は、接着サイト２７の接着模様が卵状の繰り返しパターンを形成する一例を示す。形状は、縦方向及び横方向の一方又は両方に沿って整列され、又はオフセットされてもよい。図１に示す例において、卵型の接着サイト２７の繰り返しパターンは、縦方向に沿って配置され及び／又はオフセットされてもよく、これによりウェブの第１の側面２２に沿って第２の領域２５内に、縦方向に平行に線はなく、接着サイト２７のうち少なくとも１つの少なくとも一部によって占められなくてもよい。同様に、接着サイトの繰り返しパターンは、横方向に沿って適切に配置され及び／又はオフセットされてもよく、これによりウェブの第１の側面２２に沿って第２の領域２５内に、横方向に沿って線はなく、接着サイトのうち少なくとも１つの少なくとも一部によって占領されなくてもよい。
【００３０】
図２に見られるように、接着サイト２７はＺ方向の深さを有するウェブの接着模様を含んでもよく、その層はＺ方向に合わせて圧縮されている。これらの模様にとって比較的平坦な表面（例えば第２の側面２３）、すなわち、ｘ−ｙ平面により近似する表面を有するもう一方の側面とともに、ウェブの一側面（例えば第１の側面２２）でのみ主に又は独占的に存在することが望ましい。平坦な表面は、接着のためより大きくより均一な表面エリアを備えてもよく、その上に追加材料又は層をより効果的に接着又は積層してもよい。例えば、締着装置構成要素として備えられるフック材料の断片４０（図３、５を参照）の接着のためより大きくより均一な表面エリアを提供するため、示唆されるように第２の側面２３がおよそ平坦であることが望ましい。
【００３１】
高分子フィルム層２６の存在は、これらの第１の領域２４より大きい一方又は両方の縦方向及び横方向の引張強度及び剛性によって第２の領域２５に付与してもよく、このようにして第２の領域２５にウェブ１０の強化を付与する。更に、理論に束縛されるものではないが、上述のような接着サイト２７の配列は、層２０、２６、２１の互いに対してのｘ−ｙ方向の動きを防ぐと考えられ、それによって更に第２の領域２５の剛性の強化に貢献している。接着サイト２７を接着剤の使用／存在なしに形成する場合、他の方法で層２０、２６、２１を積層するために必要である接着剤の材料コストは節約される。
【００３２】
ウェブ１０は、さまざまな目的のための材料の１つ又はそれ以上の追加部材又は層も備えてもよい。ウェブ１０は、１つ又はそれ以上のエラストマーストランド、バンド、ストリップ、スクリムなど、任意の方向に伸張するエラストマー部材を含んでもよい。例えば、図３を参照すると、ウェブ１０は、不織布層２０、２１の間に積層されたエラストマーフィルム層２８を含んでもよい。エラストマーフィルム層２８は、ウェブ１０の使用目的に適している任意のエラストマーフィルムで形成されてもよく、本明細書に参考として組み込まれる、米国特許出願公開第２００７／０２９３１１１号、同第２００７／００５０３８号、同第２００７／０１６７９２９号、及び同第２００６／０２４４１８４号、及び米国特許第７，８０６，８８３号、同第７，８６２，５４９号、及び同第７，５１３，９６９号に記載されたエラストマーフィルムを制限なく含んでいる。例えば、おむつのファスニング部材がウェブ１０（例えば、図４及び図５に図示されるように、更に以下に説明されるような）から切り取られてもよく、エラストマーフィルム層２８は、ウェブ１０の一部に弾性的延伸性を付与するために含まれてもよく、それによってウェブ１０から切り取られたファスニング部材の弾性的延伸性を提供している。エラストマーフィルム層２８は、任意の適切な接着剤及び積層装置を使用して不織布層２０、２１に接着されてもよい。エラストマーフィルム層２８は、適切な接着剤によりオーバーラップマージンＭでフィルム層２６と接着されてもよい。
【００３３】
第２の不織布層２１は、他の要因の中で、望ましい機械的性質、感触、外観及びコストの特性に応じて、第１の不織布層２０のように同じタイプ、又は違うタイプの不織布であってもよく、含んでもよい。第１又は第２の領域２４、２５のどちらか一方の追加された強度の目的のため、布地様の感触（カバーをかけない場合、エラストマーフィルム層２８はゴムのような又はねばねばする感触を有することがある）を付与するためにカバーをかけているエラストマー材料層２８を備える目的のため、高分子フィルム層２６の布地様の感触又は外観をカバーして付与する目的のため、又は他の目的のため、第２の不織布層２１を含むことが望ましい。第２の不織布層２１は、任意の適切な接着剤及び積層装置を使用してエラストマーフィルム層２８及び／又は高分子フィルム層２６などの下部の材料と接着されてもよい。あるいは、第２の領域２５において、第２の不織布層２１は、上述のように、接着サイト２７で積層体と接着されてもよい。
【００３４】
図３に示されているように、エラストマーフィルム層２８は、第２の領域２５にではなく、又は第２の領域２５の一部のみに実質的にあるように第１の領域２４内に配置されてもよい。これは用途において、ウェブ１０から切り取られた部材は第１の領域２４から切り取られた部分に弾性的延伸性を有することが望ましいが、弾性的延伸性は第２の領域２５から切り取られた部分、例えばそれに付着した締着具を有するタブ部分には必要としない又は望ましくない。しかしながら、図３に示されているように、エラストマーフィルム層２８は、エラストマーフィルム層と第２の領域２５との間の接合で、横方向のウェブに引張強度及び引裂抵抗を付与するために、第２の領域２５において部分的にあるように配置されてもよく、それによってオーバーラップマージンＭのあたりで高分子フィルム層２６の一部分と重なり合う。本明細書で熟考されたタイプのファスニング部材については、２ｍｍ〜１０ｍｍ幅のオーバーラップマージンＭは、追加引張強度の利点及び材料の不必要な過度の使用との間の両立を望んでもよい。
【００３５】
図１、３及び４を参照すると、第１の領域２４又はその一部分は、弾性的延伸性積層体を作るため、例えば、その開示が本明細書に参考として組み込まれる、米国特許第５，１６７，８９７号、同第５，１５６，７９３号、及び同第５，１４３，６７９号、又は米国特許出願第１０／２８８，０９５号、同第１０／２８８，１２６号、同第１０／４２９，４３３号、同第１１／４１０，１７０号、同第１１／７８８，２３１号、同第１１／８１１，１３０号、同第１１／８９９，６５６号、同第１１／８９９，８１０号、同第１１／８９９，８１１号、同第１１／８９９，８１２号、同第１２／２０４，８４４号、同第１２／２０４，８４９号、同第１２／２０４，８５４号、同第１２／２０４，８５８号、又は同第１２／２０４，８６４号に記述された工程に従って、伸展性区域Ａにおいて活性化又は増加的に伸張されてもよい。上記の方法に代わる方法として、弾性的延伸性積層体は、実質的に緩んだ状態の１つ又はそれ以上の不織布層にあらかじめピンと張った状態（例えば、少なくとも伸展性区域Ａにおいて）のエラストマーフィルム層２８を積層することで形成されてもよい。結果として生じる積層体が、弾性の収縮で緩むことができると、不織布層は弾性部材のあらかじめピンと張った方向へ横断する集められた材料のギャザー又はしわを形成し、その結果弾性部材のあらかじめピンと張った方向に沿って積層体の伸張を可能にし調節することで利用可能となる。伸展性区域Ａにおいて、積層体は横（ｘ）方向に活性化又は増加的に伸張又は不織布層でエラストマーフィルム層２８を積層することにより製造されてもよいが、エラストマーフィルム２８は横（ｘ）方向に沿ってあらかじめピンと張った状態である。
【００３６】
活性化又は増分伸張は、第１の不織布層２０及び第２の不織布層２１（存在する場合には）の繊維において、実質的に伸張方向に垂直に、線状のエリアの分離、伸長及び／又は破断を乱暴に与える影響を有する場合がある。制限された状態又は望ましくなく破壊的である、繊維のそのような分離、伸長及び／又は破断は、伸張方向、伸張方向に沿って合わせて配置された第１の不織布層２０及び第２の不織布層２１（存在する場合には）の繊維に積層体ウェブの延伸性を与える。更に、横方向に延伸性を付与するために活性化された積層体で、第１の不織布層２０及び第２の不織布層２１（存在する場合には）は選択されてもよく、それらの繊維は縦方向配向を有する。これは、活性化中に分離又は破断される繊維の数を減らし、それにより活性化ローラーによってもたらされた横方向伸張に起因し得る、緩い又は垂れた破断繊維の数を減少することによって、活性化プロセス及びその効果を補完し得る。
【００３７】
上述のウェブ１０に対する使用の例は、図４及び５から理解され得る。ウェブ１０は切断機構、例えば、アンビルローラー及び対向するカッティングダイスベアリングローラーを備える一組のローラー（図示せず）を介して縦方向ＭＤを通り抜け、切り取り輪郭３１に沿ってウェブを切り取る。この方法で、ファスニング部材３０（図５）などの部材は製造されてもよい。ファスニング部材３０は、近位端部３２、遠位端部３３、第１の横方向縁部３４及び第２の横方向縁部３５を有してもよい。ファスニング部材３０はまた例えば、前後の工程で第２の領域２５から切り取られた遠位部分３６に取り付けられたフック材料の断片４０（面ファスナー式締着装置のフック構成要素）などの締着構成要素を有してもよい。第１の領域２４は、上述のように、エラストマーフィルム層及び伸展性区域Ａを含んでもよい。そのようなファスニング部材３０は、ウエスト部でその近位端部３２に沿って着用可能な物品、例えば、使い捨ておむつに取り付けられてもよい。このタイプのファスニング部材の例は、その開示が本明細書に参考として組み込まれる、米国特許出願第１２／９０４，２２０号に示されている。別の例において、ファスニング部材は、部分又全体に相補的に、要求されたカッティングダイスベアリングローラーのデザインを簡略化する及び切り取ったごみを減らす又は除去する、入れ子になった形状を有するように設計されてもよく、これにより切り取り経路３１は、部分的又は全体に合わさって、１つの切り取り経路は２つの隣接したファスニング部材の輪郭を描く。
【００３８】
図１４及び１５に示されているように、ファスニング部材３０などのファスニング部材は、おむつを着用者の周囲に留めるための構造を提供するためにおむつ２００などの物品に取り付けられてもよい。おむつ２００は、側方正面２０２及び背面２０３ウエスト縁部及びそれらを結合する一対の長手方向縁部２０４ａ、２０４ｂ、着用者に面した液体透過性トップシート２０５、トップシートとバックシートとの間に配置された吸収性コア（特に図示なし）、一対の長手方向バリアカフス２０６、及び一対の脚部バンド２０７を有する外側に面した液体不透過性バックシート２０１を含んでもよく、バリアカフス及び／又は脚部バンドは弾性を持たせてもよい。図１４及び１５に示されているように、一組のファスニング部材３０は、その外側に面した表面で、又は内側に面した表面で、バックシート２０１に取り付けられてもよい。おむつ２００はまたランディング区域２０８を含んでもよく、このランディング区域は面ファスナー式締着装置の構成要素の１つとして働くように構成されたループ材料の断片であってもよく、ここにおいて各ファスニング部材３０は上述のようにフック材料の断片４０を含んでいる。フック材料の断片によりしっかり固定した締着を提供するために十分に頑丈である場合、ランディング区域２０８は、バックシートに接着されたループ材料の断片、ループ構成要素として使用するために適応された不織布材料の断片、又はただ単純にバックシートの不織布の外側層で形成されてもよい。ランディング区域２０８は、ファスニング部材３０を取り付ける介護者に知らせるために、バックシート又はランディング区域材料に印刷することで、又は他の方法で、明白に限定され又は正確に描写されてもよい。
【００３９】
そのように形成されたファスニング部材３０は、いくつかの有利な特徴及び利点を付与されてもよいことを上述から理解されたい。エラストマーフィルム層２８（図３を参照）が含まれており、ウェブが上述のようなあらかじめピンと張ったエラストマーフィルムで活性化され又は形成される場合、ファスニング部材３０は横方向に、伸展性区域Ａ方向に弾性的延伸性を付与されてもよい。ファスニング部材が図４に示された方法でウェブ１０から切り取られる場合、ウェブ１０の第２の領域２５の一部分は（図５に示されているように）ファスニング部材３０の遠位部分３６を形成する。したがって、第２の領域２５の高分子フィルム層２６を含むことにより、遠位部分３６はファスニング部材の強化部分であり、第２の領域２５からはファスニング部材が切り取られてもよい。したがって、強化遠位部分３６は、ファスニング部材の縮幅又は先細の形状及び／又は強化遠位部分３６に付着された締着構成要素を含めること及び、例えば、ファスニング部材３０がその一部となることがある着用可能な物品の適用時及び着用中に生じることがある強く引っ張ることで生じるファスニング部材の伸長に起因し望ましくなく集中する傾向がある応力に耐え分散するように、より良く構成されてもよい。
【００４０】
ファスニング部材３０のようなファスニング部材を有する着用可能な物品（おむつなど）の設計者は、物品の使用者がファスニング部材を横方向縁部３４、３５の一方に沿っての方がもう一方に沿ってよりもより大きい応力集中にさらされるであることが分かる。この場合において、過度な応力下の引き裂けは、応力がより集中する特定の方向に沿って側縁部を使用する時に伝播する可能性が高く、一般に特定の方向に沿って伝播する可能性が高い。したがって、例えば、適用時及び使用中のファスニング部材３０の応力は、いくつかの状況において、側縁部３４に沿ってより側縁部３５に沿ってのほうがより集中する場合があり、側縁部３５から始まる裂け目を生じる可能性が高い。ファスニング部材３０が物品とそれが取り付けられたものと関連する状態にあってもよい配置及び介護者がしばしばファスニング部材を握ったり引っ張ったりする方法の結果として、裂け目はファスニング部材（３０）の縦方向により伝播する可能性が高い。
【００４１】
理論によって拘束されることを意図しないが、圧力をかけてそれらの強化の結果、接着工程中に、接着サイト２７内の材料が応力及びいくつかの状況において、熱エネルギーを受けてより壊れやすく及び／又はより裂けそうであると考えられる。同時に、接着によってそれらは変形しないので層２０、２６及び２１（図２参照）を互いに形成する材料は、引き裂きにそれ以上の耐性があってもよく、そこで互いに接着されない場合、完全な耐引き裂き性合成物を形成する。このため、設計者は特定の特性で接着サイト２７、特に最終用途で比較的高い応力に最も近いエリアであろう接着サイトに付与することを選択する。
【００４２】
図６を参照すると、接着サイト２７の接着模様は丸みを帯びた形状を有してもよい。図６は、卵型の接着模様を示している。接着模様は、また巨視的に見える鋭い角を持たないで全体的に丸い輪郭を有する円形状、楕円形状、楕円状、卵形状、卵形状、レーストラック状、又は任意のその他の形状も有してもよい。引き裂き伝播抵抗接着模様の形状及びパターンのその他の例は、それらの開示が本明細書に参考として組み込まれる、米国特許第６，６２０，４９０号、同第６，７１３，１５９号、同第６，７１７，０２８号、及び同第６，８３７，９６１号に見ることができる。理論によって拘束されることを意図しないが、そのような形状は、鋭い角のない隣接した無限の材料の輪郭により境界をつけるので、材料の鋭い内角に生じる応力集中は回避され、ウェブ材料を介して引き裂き伝播は起こりにくくなると考えられる。
【００４３】
接着サイト間の方向ＢＤは縦方向ＭＤに沿って最大であってもよいことが図６の例からも理解され得る。この最大距離は、隣接した接着サイト間を伝播するために引き裂きは無限の材料を介して伝播しなければならない最大経路を示す。上述のように、ウェブ材料の層を形成する材料は、それらの無限のエリアにて引き裂くことに最も抵抗する場合がある。したがって、その最終用途時に、設計者はパターンにおいて隣接した接着サイト間の最大距離がウェブ材料上に付けられる応力と垂直な方向にそって生じるような接着サイトを配置することを望んでもよい。このようにして、例えば、ウェブから切り取られた最終製品は、最終用途時に横方向ＣＤにおいてその最大応力を受けるであろう場合、縦方向ＭＤにおいて引き裂きを伝播する傾向にあってもよく、設計者は、図６に示されているように、接着サイト間の最大距離が縦方向ＭＤに沿って置かれるような接着サイトを配置することを望んでもよい。
【００４４】
上述のように、接着サイト２７内の材料は、ウェブを形成する隣接した、非接着材料よりもっと容易に引き裂くであろうと考えられる。したがって、設計者が用いたいと思う別の手法は、それぞれの層を接着するために用いた接着エリアを最小化することであり、したがって、より引き裂きに影響のある材料のエリアを最小化し、より引き裂きに耐性のある非接着層のエリアを最小化する。同時に、模様のある接着エリアの最小量は、多層単一ウェブを形成するために必要である。したがって、接着エリア（すなわち、接着サイト２７で接着模様により占められたエリア）は、１〜２０％の範囲であることが望ましく、そこでの割合は高分子フィルム層２６を含むエリアのウェブの全表面積に対して接着模様で占められたエリアの割合である。
【００４５】
図１から３に示されるように、ウェブ１０の構成要素を製造するための工程の例は、概略的に及び図９の側面図／一部分の横方向を示す。例において、不織布層２０、高分子フィルム２６、及び不織布層２１はそれぞれ供給ロール１００、１０６、１０１などの供給品から集められ、接合され、１つ又はそれ以上の強固及び／又は引っ張りローラー１０２、１０３を超えて多層関係において縦方向に動かされ、結合ローラー１０４ａ、１０４ｂの互いの間にニップが引き込まれる。結合ローラー１０４ａ、１０４ｂ又はそれの周辺面は、スチールで形成されてもよい。
【００４６】
結合ローラー１０４ａ、１０４ｂの一方又は双方は、所望の接着サイトの形状及びパターンに対応する隆起した突出部及び／又は窪みとのパターンをその上に有する周辺面を有してもよいが、結合ローラー１０４ａ、１０４ｂの一方は、突出部又は窪みのない比較的滑らかな周辺面を有してもよい。第１の結合ローラー１０４ａ、１０４ｂの第１の周辺面は、所望の接着模様の形状及びパターンに対応する隆起した特徴のパターンを有してもよいが、第２の結合ローラー１０４ａ、１０４ｂの第２の周辺面はそれに応じて成形した及びパターンのある窪みを有してもよく、それによって結合ローラーがそれらの軸と平行に接合されると、第１の面とぴったり合う「打消し」又は合わせ面の構成要素となる。少なくとも１つの結合ローラー１０４ａ、１０４ｂは、ニップを通過しながら材料に接触させることによって、熱を移すために熱せられてもよく、それによって接着サイトにおいて層の熱の溶解又は溶接を進めてもよい。
【００４７】
別の例において、ニップにおいて十分な力のもとでそれらを刺激する以外に、結合ローラー１０４ａ、１０４ｂは、熱エネルギーを加えることなく走らせてもよく、成分層はニップを通って動きながら、急速材料圧縮及び変形は突出部の下で生じる。十分なウェブ速度に加えて十分な締め付け力によってもたらされるそのような急速材料圧縮及び変形は、熱、及び材料の溶融、機械の絡み合わせ／材料のかみ合わせ、又は両方の効果の組み合わせによる変形材料内での摩擦の結果、突出部にて又は突出部の周りに接着する材料をもたらす。結合ローラー１０４ａ、１０４ｂは、所望の、制御可能な力でニップにおいてそれらを共に構造物及び機械（図示せず）とに接続して取り付けられ、及び配置されてもよい。機械を作動させる力は、ニップにおいて材料を圧縮する突起部により作用する力の量を調整する。例えば、機械を作動させる力は、１つ又はそれ以上の油圧及び／又は空気圧シリンダを含む機械であってもよく、流体圧力は所望の力の発揮効果を適用及び制御してもよい。ローラーを利用する適切な接着機構の例は、例えば、Ｂａｌｌらに発行された米国特許第４，８５４，９８４号及び同第４，９１９，７３８号に記載されている。
【００４８】
更に別の方法において、ローラー１０４ａ、１０４ｂの一方は、上述のような接着突出部を有してもよいが、もう一方は回転ソノトロードであってもよく、又は別の方法として、回転ではなく、むしろ、突出ベアリングローラーに面する滑らかな面を有する固定ソノトロードであってもよい。ソノトロードは、突出部、効果的な急速加熱及び促進熱接合又は突出部の下で溶解することで集めた材料に超音波エネルギーを伝達するために用いられてもよい。繊維により、又はニップを通過する層の溶融ポリマー成分の堆積によりニップにおいて目詰り又は付着物を回避するため、回転ソノトロードが望ましい。
【００４９】
結合ローラー１０４ａ、１０４ｂの一方又は両方は、所望のウェブ処理速度に対応する周辺面の線速度モーターで駆動されてもよい。したがって、結合ローラー１０４ａ、１０４ｂは、層２０、２６、２１がそれぞれの供給品から集められる機構であってもよい。
【００５０】
多重層がニップに入り通過する時に、突出部で適用された圧縮及び／又は突出部で集められた熱エネルギーの組み合わせは、層を合わせて圧縮し突出部の下で層を熱する。結果として、層の材料は、突出部の下で少なくとも部分的に融解及び溶解してもよく、ウェブの接着サイト２７の生成をもたらし、結合ローラー上の突出部の形状及びパターンに対応する形状及びパターンを有する。
【００５１】
図１、２及び９を参照すると、高分子フィルム層２６の供給１０６は、不織布層２０、２１の一方又は両方の横方向幅より小さい横方向幅を有してもよい。したがって、単に圧縮を行い、エネルギーの投入又は熱高分子フィルム層を含む積層体の一部に沿って、及び不織布の全幅に沿わず熱するように、結合ローラー１０４ａ、１０４ｂはそれに対応した狭い幅を有してもよく、又はそれとは別にそこで用いられるそれらの周辺面に沿って隆起した特徴のパターンは小さくてもよい。図１を参照すると、狭い高分子フィルム層は、不織布層の横方向幅に沿った任意の位置に配置されてもよい。更に、高分子フィルム層の１細片は、その幅に沿って複数の強化区域でウェブを作るために不織布層の横方向幅に沿って配置されてもよいことが理解されよう。ローラー対は、横方向に形成され配置されてもよい。追加のエラストマー部材又はエラストマーフィルム層を供給する、要求されてもよい接着剤を塗布する及び積層体層２０、２６、２８（存在する場合）及び２１（存在する場合）を完成する追加の工程は、上方又は下方、又は同時に上述の接着工程で実行されてもよい。
【００５２】
図７及び８を参照すると、高分子フィルム層２６もまた混合物として又は層状のフィルム成分として、ポリエチレン、ポリプロピレン、又はそれらの組み合わせなどの１つ又はそれ以上のポリマーを含んでもよい。複数の別個のフィルム層構成要素は、フィルム層２６を形成するために共押出されてもよい。１つの例では、ベース層２６ａは、第１のコストの組み合わせ及び／又は機械的特性及び物理的特性のために選ばれたポリマーで形成されてもよい。特に１つの例において、ベース層２６ａはポリプロピレン、特に、ポリプロピレンホモポリマーで形成されてもよく、その相対コスト、機械的特性及び物理的特性の結果として、本明細書で記載されているタイプの使用のために適しているとみなしてもよい。その他の例において、ベース層２６ａは、シクロオレフィン共重合体、スチレン重合体、ポリアミド、ポリラクチド、熱可塑性ポリウレタン樹脂又は前述の混合物で形成されてもよい。
【００５３】
第１のスキン層２６ｂ、及び、所望であれば、第２のスキン層２６ｃは、ベース層２６ａのこれらと異なるコストの組み合わせ及び／又は機械的特性及び物理的特性のために選ばれたポリマーを含んでもよく、形成されてもよい。１つの例において、以下の説明から明らかになるという理由で、第１の及び第２のスキン層２６ｂ及び２６ｃは、ポリエチレン又は主な（重量）ポリエチレン構成成分を含んでいる混合物で形成されてもよい。
【００５４】
接着サイト２７で形成された接着剤は、機械の絡み合い又はそれぞれの構造のかみ合い及び第１の不織布層の材料又は高分子フィルム層２６及び第１の不織布層２０及び第２の不織布層２１（存在する場合）の間の熱の溶解及び／又は溶接で構成されてもよく、結合ローラーの間のニップにおいて突出部の下の圧縮、変形及び／又は構造の加熱に起因する。化学的性質の似た高分子物質は、化学的及び機械的挙動が原因で結合カップルを成し遂げてもよく、種の相溶性は結合突起部の下に存在する。したがって、化学的性質の似た高分子物質は、ニップにて一緒に付勢されると、それらの間で形成された接合は、比較的より強く及び安定する場合がある。例えば、不織布層２０、２１がポリプロピレン繊維の一部分又は全部を含む及び高分子フィルム層が類似のポリプロピレンを含むと、融解及び圧縮は、分子鎖間で接着剤を形成するために不織布層繊維のポリプロピレン及び高分子フィルム層のポリプロピレンを生じさせてもよく、それによって接着サイトの中及びその周囲で溶解された又は溶接されたエリアを効果的に作り出す。したがって、いくつかの状況において、１つ又はそれ以上の類似ポリマーによる織布層の構成要素及び高分子フィルム層の構成要素であることが望ましい。
【００５５】
更に図７及び８を参照すると、不織布層２０及び２１（存在する場合）の一方又は両方は、ポリプロピレン繊維と混合したポリエチレン繊維などの第１のポリマー及び第２のポリマーで形成された分離構成物質で形成されることが望ましい。あるいは、不織布は均質的に繊維、混合ポリエチレン及びポリプロピレン樹脂などの、単一ポリマー又はマルチポリマー構成樹脂で形成された繊維で形成されてもよい。別の方法として、不織布層の一方又は両方は、複合繊維又は多成分繊維として知られている個々に識別可能なポリマー部分の横断面を有する繊維で形成されてもよく、ポリプロピレンなどの第１のポリマーの第１の構成要素部分、及びポリエチレンなどの第２のポリマーの第２の構成要素部分を有する。
【００５６】
不織布の強度の目的のため、ポリプロピレンは比較的大きい剛性及び引張強度を有しており、その特性は、一般的に本明細書に熟考されたタイプの不織布について構成繊維の構成要素として望ましい。しかしながら、ポリプロピレンもまた比較的延性がより少ない。したがって、不織布が活性化又は増加の延伸工程にさらされると不織布においてポリプロピレンで形成された構成繊維は、過剰に破損する傾向にある場合がある。これにより、活性化の代わりに、積層体から部分的に分離した不織布が部分的に分離及び／又は生成をもたらす場合がある。
【００５７】
ポリエチレンはポリプロピレンより比較的弾性及び延性があり、それで形成された繊維は、不織布の強靭性及び伸長機能を改良し、よりよい摩擦及び摩耗挙動を付与してもよい。ポリエチレン繊維構成要素は、活性化過程を経て元のままの状態を保持するように不織布の機能を改良してもよい。更に、ポリエチレンで形成された繊維は、一般的により滑らか／ツルツルした感触の表面及びより柔軟性を含んでいるより心地よく感触の良い特性を有する。
【００５８】
２つ又はそれ以上のポリマーの繊維の不織布の形成は、それぞれによって与えられる利点の楽しみを可能にしてもよい。複合繊維又は多成分繊維を、不織布を形成するために使用してもよい。複合不織布構成繊維の１つの例において、繊維は、第１のポリマーのコア及び第２のポリマーのシース又はクラッディングを有してもよい。例えば、繊維はポリプロピレンのコア部分及びポリエチレンのシース又はクラッディング部分を有してもよい。複合不織布構成繊維の別の例において、繊維は隣り合って又は横断面の形状に配列した第１及び第２の部分を有してもよい。第１の部分はポリプロピレンであってもよく、第２の部分はポリエチレンであってもよい。
【００５９】
再度、図７と８を参照すると、不織布層２０、２１が特定のポリマーの構成要素を有している場合、上述の説明のように結合を強化するために、フィルム層２６はベース層２６ａ及び１つ又は２つのスキン層２６ｂ、２６ｃ、化学的性質の似たポリマーで形成された層を設けてもよい。１つの例において、不織布層２０及び／又は２１はポリエチレン成分を含んでもよく、フィルム２６はベース層２６ａ及びポリエチレンでも形成された１つ又は２つ以上のスキン層２６ａ、２６ｂを有してもよく、それはポリエチレン成分を有する不織布層２０、２１に面している。ベース層２６ａはポリエチレンなどのポリマーで形成されてもよい。
【００６０】
剛比、引張強度及び相対的に高い融解温度などのその機械的特性のため、ポリプロピレンは、フィルム層２６のベース層の一方又は両方を及び表面不織布層、すなわち、層２０、２１、の繊維を含めることが望ましい。ベース層２６ａはポリプロピレンホモポリマーであることが望ましいこともある。適切であってもよい他の構成要素は、シクロオレフィン共重合体、コポリマー、スチレン重合体、ポリアミド、ポリラクチド、熱可塑性ポリウレタン樹脂、ＰＥＴ、又はこれらの任意の混合物を含む。
【００６１】
不織布繊維のポリエチレン成分で化学的性質に似ているため、上述の他の特性の中で、ポリエチレン成分にはスキン層が望ましい。更に、ポリエチレンは相対的に低い融解温度を有してもよい。このため、より大きなエネルギー電力を要求する、ポリプロピレン成分などの他の構成要素の溶解の必要がなくポリエチレン繊維とともに熱融着結合を作り出すための方法を提供してもよく、受け入れ難いこれらの構造的安全性を損なうこともある。したがって、ポリエチレンで形成されたフィルム層２６のスキン層が望ましい。低密度ポリエチレン（ＬＥ−ＰＥ）、鎖状低密度ポリエチレン（ＬＬＤ−ＰＥ）、又は超低密度ポリエチレン（ＶＬＤ−ＰＥ）はフィルム層２６のスキン層に対して適切であってもよい。またこれらのポリマーは、シース、クラッディング又は不織布層の複合繊維構成成分又は多成分繊維構成成分の他の構成要素部分に対して適切であってもよい。
【００６２】
おむつのためのファスニング部材を形成するために使用される積層体に対して、及びポリエチレンのスキン層及びポリプロピレンのベース層を有するフィルム層２６で、所望の剛性及び引張特性を実現するためにベース層が十分な厚さを有することが望ましいこともあるが、原価管理の理由で、それ以上はない。ベース層は２０μｍ〜１００μｍの厚さを有することが望ましい。スキン層２６ｂ、２６ｃは不織布で効果的で適切な強い熱ボンドに対して十分な材料を提供するため十分な厚さを有することが望ましいが、原価管理の理由で、それ以上はない。したがって、スキン層は２μｍ〜２０μｍの厚さを有することが望ましい。
【００６３】
図７を参照すると、１つの例において、積層体はポリエチレンで形成されたスキン層２６ｂを有するフィルム層２６及びポリプロピレンで形成されたベース層２６ａから形成してもよい。複合繊維構成成分（ポリエチレン部分構成要素及びポリプロピレン部分構成要素を有している）を有する第１の不織布層２０は、スキン層２６ｂに面していてもよい。１成分ポリプロピレン繊維構成成分を有する第２の不織布層はポリプロピレンベース層に面している。この構造において、ポリエチレン及びポリプロピレン成分の異なる溶解温度の結果、スキン層と複合繊維不織布層との間の結合強度は、ベース層及び１成分不織布層との間の結合強度より大きくてもよい。これは積層体の引き裂き抵抗でプラス効果があってもよい。
【００６４】
別の例において、フィルムよりむしろ不織布は、層２６を形成する為に用いられてもよく、この不織布は含んでもよく又は第１の不織布層２０の繊維の構成要素で化学的性質の似た構成要素を有している複合繊維又は多成分繊維単一構成要素で形成されてもよい。不織布層２６の繊維は、ポリエチレンの外側シース又は外側表面の一部分を形成する部分を有してもよい。これは、より大きなエネルギー電力を要求する、ポリプロピレン成分などの他の構成要素の溶解の必要がなく不織布層２０及び／又は２１の第１の及び／又は第２の側面ポリエチレン繊維構成要素を用いて熱融着結合を作り出すことで層２６と層２０及び／又は２１の間に結合強度を提供してもよく、受け入れ難いこれらの構造的一体性を損なうこともある。第２の層２６のためのフィルムの使用のための代替案として本明細書で記載されている化学的性質の似た個々の繊維構成要素でもって不織布で形成された第１の及び第２の層２０及び２６を有する積層体は、任意の他の特性（第３及び第４の層、パターン及び形状など）と組み合わさってもよい。
【００６５】
本明細書で記載された工程及び材料は比較的費用効率が高い材料の選択及び適用で不織布ウェブの強化する方法を提供すると考えられる。上述のことから、記述されているようにファスニング部材の構造は締着構成要素を有する分離した締着テープの取り付けの必要を取り除く働きをしてもよいことが理解されよう。製造性能及び節約を考慮に入れて、記載されているウェブ及びファスニング部材の構造は、整った、連続的な、一体的な外観を持ったファスニング部材を提供し、ファスニング部材の最新のデザインについての構造物の利点を提供する。
【００６６】
剛性試験
剛性は、１０Ｎのロードセルを装着した、コンピュータインタフェースを有する一定速度の引っ張り試験機（好適な計器は、ＭＴＳ  Ｓｙｓｔｅｍｓ  Ｃｏｒｐ．（Ｅｄｅｎ  Ｐｒａｉｒｉｅ，Ｍｉｎｎｅｓｏｔａ）から入手可能な、Ｔｅｓｔｗｏｒｋｓ  ４  Ｓｏｆｔｗａｒｅを使用したＭＴＳ  Ａｌｌｉａｎｃｅである）を使用して測定する。図１１（正面図）と図１２（側面図）に示されたプランジャブレード２１００は、上側可動試験治具に使用される。図１０に示された基礎支持プラットフォーム２２００は、下側固定試験治具として使用される。全ての試験を約２３℃±２℃及び約５０％±２％の相対湿度に維持された調湿室で実施する。ここにおいて、試験試料の幅及び長さは、試料が切り出されるファスニング部材に対応する方向名称を使用して、横方向幅及び長手方向長さであり、「横方向幅」及び「長手方向長さ」は本明細書で定義されている。
【００６７】
プランジャ２１００の構成要素は、アルミニウムなどの軽量材料から作製され、利用可能なロードセル容量を最大にする。シャフト２１０１は、引っ張り試験機に適合するよう機械で作られ、プランジャを安定させベース支持プラットフォーム２２０４と直交する位置合わせを維持するようロッキングカラー２１０２を有する。ブレード２１０３は、長さ２１０８が１１５ｍｍ、高さ２１０７が６５ｍｍ、及び厚さ２１０９が３．２５ｍｍを有しており、連続半径が１．６２５ｍｍの材料接触端を有する。ブラケット２１０４には、ブレードを水平にするために使用される止めねじ２１０５と、調節後それを所定の場所に堅固に保持するための主止めねじ２１０６が取り付けられる。
【００６８】
下部締付具２２００が、シャフト２２０１とロッキングカラー２２０２とを有する引っ張り試験機に取り付けられる。２つの可動支持プラットフォーム２２０４が、レール２２０３に実装される。各試験表面２２０５は、幅２２０６が８５ｍｍ及び長さ（図面の平面内）が１１５ｍｍであり、最小の摩擦係数を有するように研摩されたステンレス鋼から作製される。各プラットフォーム２２０４は、個々のプラットフォーム位置を読み取るデジタル式の位置モニター２２０８及び調節後それらの位置をロックするための止めねじ２２０７を有する。２つのプラットフォーム２２０４は、間隙末端部で正方形であり、プレート末端部は、前側から後側まで平行としなければならない。２つのプラットフォームは、調節可能な間隙幅２２１０を有する間隙２２０９を形成する。
【００６９】
支持プラットフォーム２２０４の上面２２０５と直交し、それらの間隙２２０９末端部に対してゆがみを示さないようにプランジャブレード２１０３を正確に（±０．０２ｍｍ）揃える。位置決めモニター２２０８を使用し、プランジャブレード２１０３の厚み２１０９が間隙２２０９内に正確に（±０．０２ｍｍ）センタリングされた状態で、間隙２２０９を定義する支持プラットフォーム２２０４の２つの末端部の間の間隙幅２２１０を正確に８．００±０．０２ｍｍに、及び間隙２２０９を画定するプラットフォーム２２０４の末端部に平行なプランジャブレード２１０３の長さ２１０８を設定する。圧縮試験用の引張り試験機をプログラミングする。プランジャブレード２１０３下部から支持プラットフォーム２２０４上面までのゲージ長を１５ｍｍに設定する。
【００７０】
２５ｍｍの距離にわたって５００ｍｍ／分で降下するようにクロスヘッドを設定する。データ取得レートを２００Ｈｚに設定する。
【００７１】
試料を試験前に２時間、約２３℃±２℃、約５０％±２％の相対湿度で予め調整する。試験試料を、幅１３ｍｍ、長さ２５．４ｍｍに打ち抜きする。試験片を切り出すファスニング部材に、これらの寸法の試験試料用に材料が十分にない場合は、遠位領域及び近位領域から同じ大きさに切り出された試料の剛性の比較のため利用できる全幅を使用する。
【００７２】
試料を、任意の露出した接着剤について調べ、必要に応じて接着剤にベビーパウダーを塗布することによって任意の露出した接着剤を非活性化する。試料を締着具が上向きに向いた状態で間隙２２０９上の支持プラットフォーム２２０４の表面に平らに定置する。間隙の上に試料を置き中心を合わせる。試料の長さは、間隙幅２２１０と平行にし、試料の幅は間隙幅２２１０に対して垂直にする。ロードセルをゼロにし、引張試験機とデータ収集を開始する。
【００７３】
剛性（Ｎ）対伸び（ｍ）曲線から最大ピーク屈曲力（Ｎ）及び剛性（Ｎ／ｍ）を計算するようにソフトウェアをプログラミングする。剛性は、曲線の直線区域の屈曲力／伸び曲線の勾配として計算され（図１３を参照）、合計ピーク屈曲力の少なくとも２５％の最少直線線分を使用して勾配を計算する。要素の幅が１３ｍｍでない場合、実際の幅を下記のようにして１３ｍｍに標準化する：
剛性（実際の幅）＝［剛性（１３ｍｍ）／１３ｍｍ］×実際の幅（ｍｍ）
ピーク屈曲力（実際の幅）＝［ピーク屈曲力（１３ｍｍ）／１３ｍｍ］×実際の幅（ｍｍ）
０．１Ｎ単位でピーク屈曲力、及び０．１Ｎ／ｍ単位で剛性を記載する。
【００７４】
ヒステリシス試験
次の試験方法は、コンピュータとインターフェイス接続された市販引張試験機（例えば、Ｉｎｓｔｒｏｎ  Ｅｎｇｉｎｅｅｒｉｎｇ  Ｃｏｒｐ．（Ｃａｎｔｏｎ，ＭＡ）のもの、ＳＩＮＴＥＣＨ−ＭＴＳ  Ｓｙｓｔｅｍｓ  Ｃｏｒｐｏｒａｔｉｏｎ（Ｅｄｅｎ  Ｐｒａｉｒｉｅ，ＭＮ）のもの、又は同等物）を利用する。コンピュータを使用して、試験速度及び他の試験パラメータを制御し、データの収集、計算、及び報告をする。試験は、２３℃±２℃及び湿度５０％±２％の実験室条件下で行われる。試料は試験前に２４時間かけて条件にならす。
１．試験のため２．５４ｃｍ（幅）、７．６２ｃｍ（長さ）の材料試料を選択する。場合によっては、２．５４ｃｍ×７．６２ｃｍの試料を得ることが不可能であれば、より小さい試料を使用してもよいが、その場合も２５ｍｍの標点距離を使用しなくてはならない。試料が活性化している、又は活性部分を含む場合、試料の長さは、活性方向に取る。
２．適切なつかみ具及びロードセルを選択する。つかみ具は、平らな表面を有するものでなくてはならず、試料が適合するよう十分な幅でなくてはならない（例えば、少なくとも幅２．５４ｃｍ）。また、つかみ具は、試料が試験中に滑らないことを確実にするために十分な力を提供しなくてはならない。試験する試料からの引張応答が、使用されるロードセルの許容量の２５％〜７５％であるようにロードセルを選択する。
３．メーカーの指示に従って試験装置を較正する。
４．握り部の間の距離を２５ｍｍに設定する。
５．試料の長手方向軸線が標点距離方向に実質的に平行になるようにつかみ具の平面に試料を定置する。最小のたるみで試料を取り付ける。たるみの予荷重を０．０２Ｎ／ｃｍに設定する。これは、０．０２Ｎ／ｃｍの力でたるみが取り除かれたときにデータ収集が開始することを意味する。変形は、０．０２Ｎ／ｃｍの力での引張試験機のグリップの間の試料の長さである、調整されたゲージ長（ｌｉｎｉ）に基づいて計算される。この調整されたゲージ長は、初期の試料の長さとして取られ、０％の変形に相当する。試験中の任意の点でのひずみ百分率は、長さにおける変化を、調整された標点距離で割って、１００％を掛けることによって得られる。
６（ａ）．第１周期負荷：２５４ｍｍ／分の一定クロスヘッド速度で試料を５０％のひずみまで引っ張る。
６（ｂ）．第１周期除荷：５０％のひずみで試料を３０秒間保持し、続いてクロスヘッドを２５４ｍｍ／分の一定のクロスヘッド速度でその開始位置（０％のひずみ）に戻す。ひずみのない状態で試料を１分間保持する。
６（ｃ）．第２周期負荷によるひずみ：０．０５Ｎ／２５．４ｍｍ（０．０２０Ｎ／ｃｍ）の負荷に達するまで、２５４ｍｍ／分の一定クロスヘッド速度で試料を引っ張る。伸びた標点距離（ｌｅｘｔ）を記録する。次に、２５４ｍｍ／分の一定のクロスヘッド速度でクロスヘッドをその開始位置（ひずみなし）に戻す。ひずみは、０．０５Ｎ／２５．４ｍｍ（０．０２０Ｎ／ｃｍ）の第２周期負荷でのひずみとして定義される。下記のように％ひずみを計算する。
６（ｄ）．第２周期除荷：次に、２５４ｍｍ／分の一定のクロスヘッド速度でクロスヘッドをその開始位置（ひずみなし）に戻す。
【００７５】
％ひずみは、０．０５Ｎ／２５．４ｍｍ（０．０２０Ｎ／ｃｍ）の第２周期負荷での％ひずみとして定義される。下記のように％ひずみを計算する。
【００７６】
コンピュータデータシステムが、試験中に試料にかけられる力を、適用されたひずみに応じて記録する。生成された結果データから、以下の数量が報告される（荷重は、力を試料の幅で割ったものとして報告され、試料の厚さを考慮しないことに注意）。
１．２５％のひずみ及び５０％のひずみでの負荷（Ｎ／ｃｍ）
２．％ひずみ（０．０５Ｎ／２５．４ｍｍ（０．０２０Ｎ／ｃｍ）の第２周期負荷で測定される％ひずみ）
３．％ひずみ＝（ｌｅｘｔ−ｌｉｎｉ）／）／ｌｉｎｉ＊１００％
【００７７】
それぞれの試料について５回繰り返し、平均値及び標準偏差を報告する。
【００７８】
ヒステリシス試験は、測定される特定の材料試料の予測された特質及び／又は特性に応じて、適切に修正されることができる。例えば、試験は、上記で指定される長さ及び幅の試料が対象の物品から利用可能でない場合、適切に修正されてよい。
【００７９】
本明細書に開示した寸法及び値は、記載された正確な数値に厳密に限定されるものと理解されるべきではない。むしろ、特に断らないかぎり、そのような寸法のそれぞれは、記載された値及びその値の周辺の機能的に同等の範囲の両方を意味するものとする。例えば、「４０ミリメートル」として開示される寸法は、「約４０ミリメートル」を意味するものである。
【００８０】
相互参照されるか又は関連する全ての特許又は特許出願を含む、本願に引用される全ての文書を、特に除外すること又は限定することを明言しないかぎりにおいて、その全容にわたって本願に援用するものである。いずれの文献の引用も、こうした文献が本願で開示又は特許請求される全ての発明に対する先行技術であることを容認するものではなく、また、こうした文献が、単独で、あるいは他の全ての参照文献とのあらゆる組み合わせにおいて、こうした発明のいずれかを参照、教示、示唆又は開示していることを容認するものでもない。更に、本文書において、用語の任意の意味又は定義の範囲が、参考として組み込まれた文書中の同様の用語の任意の意味又は定義と矛盾する場合には、本文書中で用語に割り当てられる意味又は定義に準拠するものとする。
【００８１】
本発明の特定の実施形態が例示され記載されてきたが、本発明の趣旨及び範囲から逸脱することなく他の様々な変更及び修正を実施できることが、当業者には自明であろう。したがって、本発明の範囲内にあるそのような全ての変更及び修正を添付の特許請求の範囲で扱うものとする。
【図１】
2014525324.tif 000003
【図２】
2014525324.tif 000004
【図３】
2014525324.tif 000005
【図４】
2014525324.tif 000006
【図５】
2014525324.tif 000007
【図６】
2014525324.tif 000008
【図７】
2014525324.tif 000009
【図８】
2014525324.tif 000010
【図９】
2014525324.tif 000011
【図１０】
2014525324.tif 000012
【図１１】
2014525324.tif 000013
【図１２】
2014525324.tif 000014
【図１３】
2014525324.tif 000015
【図１４】
2014525324.tif 000016
【図１５】
2014525324.tif 000017
【国際調査報告】
2014525324.tif 000018
2014525324.tif 000019
2014525324.tif 000020